Brevet FR3071839A1 (20190405)

REVENDICATIONS1. Composite (P1, P2) comprenant : au moins un élément de renfort (10), une couche adhésive (14) réalisée dans une composition adhésive et revêtant l'élément de renfort (10), un corps élastomérique (20) réalisé dans une matrice élastomérique comprenant au moins un élastomère choisi dans le groupe constitué par un élastomère de type éthylène alpha oléfine, un élastomère polychloroprène (CR) et les mélanges de ces élastomères et 10 dans lequel est noyé l'élément de renfort (10) revêtu de la couche adhésive (14), le composite (P1, P2) étant caractérisé en ce que la composition adhésive comporte au moins une résine à base: - d'au moins un polyphénol aromatique comprenant au moins un noyau aromatique porteur d'au moins deux fonctions hydroxyle en position méta 15 l'une par rapport à l'autre, les deux positions ortho d'au moins une des fonctions hydroxyle étant non substituées, et t/ou -d'au moins un monophénol aromatique comprenant au moins un noyau aromatique à six chainons portant une unique fonction hydroxyle, o les deux positions ortho de la fonction hydroxyle étant non substituées 20 OU o au moins une position ortho et la position para de la fonction hydroxyle étant non substituées, et - d'au moins un composé aromatique comprenant au moins un noyau aromatique porteur d'au moins deux fonctions, l'une de ces fonctions étant 25 une fonction hydroxyméthy e l'autre étant une fonction aldéhyde ou une fonction hydroxyméthyle.\n<CLM>\1\tComposite (P1, P2) selon la revendication précédente, dans lequel le noyau aromatique du polyphénol aromatique est porteur de trois fonctions hydroxyle en position méta les unes par rapport aux autres. 30\n<CLM>\1\tComposite (P1, P2) selon l'une quelconque des revendications précédentes, dans lequel les deux positions ortho de chaque fonction hydroxyle sont non substituées.\n<CLM>\1\tComposite (P1, P2) selon l'une quelconque des revendications précédentes, dans lequel le reste du noyau aromatique du polyphénol aromatique est non substitué.\n<CLM>\1\tComposite (P1, P2) selon l'une quelconque des revendications précédentes, 35 dans lequel le polyphénol aromatique comprend plusieurs noyaux aromatiques, au moins deux d'entre eux étant chacun porteur d'au moins deux fonctions hydroxyle en position méta - 46 - l'une par rapport à l'autre, les deux positions ortho d'au moins une des fonctions hydroxyle d'au moins un noyau aromatique étant non substituées.\n<CLM>\1\tComposite (P1, P2) selon la revendication précédente, dans laquelle au moins un des noyaux aromatiques du polyphénol aromatique est porteur de trois fonctions hydroxyle en position méta les unes par rapport aux autres.\n<CLM>\1\tComposite (P1, P2) selon la revendication 5 ou 6, dans lequel les deux positions ortho de chaque fonction hydroxyle d'au moins un noyau aromatique sont non substituées.\n<CLM>\1\tComposite (Pi, P2) selon l'une quelconque des revendications 5 à 7, dans lu lequel les deux positions ortho de chaque fonction hydroxyle de chaque noyau aromatique sont non substituées,\n<CLM>\1\tComposite (P1, P2) selon l'une quelconque des revendications précédentes, dans lequel chaque noyau aromatique du polyphénol aromatique est un noyau benzénique.\n<CLM>\1\tComposite (P1, P2) selon l'une quelconque des revendications précédentes, 15 dans lequel le polyphénol aromatique est choisi dans le groupe constitué par le résorcinol, le phloroglucinol, le 2, 2',4,4'-tétra hydroxyd iphényl sulfide, la 2,2,4,4'- tétrahydroxybenzophénone, les résines pré-condensées à partir d'au moins un de ces polyphénols aromatiques et les mélanges de ces composés.\n<CLM>\1\tComposite (Pi, P2) selon l'une quelconque des revendications précédentes, 20 dans lequel le composé aromatique répond à la formule générale (VII) HO-C où B représente CHO ou CH2OH, X représente 0, NRi, NO, S, SO, S02, SR2R3, R1 25 représente un hydrogène, un groupe alkyle, aryle, arylalkyle, alkylaryle ou cycloalkyle, R2, R2. représentent chacun, indépendamment les uns des autres un hydrogène, un groupe alkyle, aryle, arylalkyle, alkylaryle ou cycloalkyle.\n<CLM>\1\tComposite (Pi, P2) selon l'une quelconque des revendications précédentes, dans lequel le composé aromatique répond à la formule générale (VIl'al ) ou (1/11'a2) : 30 - 47 - HO CHO (Virai) (VIl'a2\n<CLM>\1\tComposite (P1, P2) selon l'une quelconque des revendications précédentes. dans lequel l'élastomère de type éthylène alpha oléfine est choisi dans le groupe constitué par les copolymères d'éthylène-propylène (EPM), les copolymères d'éthylène-propylènediène (EPDM) et les mélanges de ces copolymères.\n<CLM>\1\tComposite (P1, P2) selon l'une quelconque des revendications précédentes, dans lequel la composition adhésive comprend au moins un latex d'élastomère insaturé.\n<CLM>\1\tComposite (P1, P2) selon la revendication précédente, dans lequel l'élastomère insaturé du latex est un élastomère diénique. choisi de préférence dans le groupe constitué par les polybutadiènes, les copolymères de butadiène, les polyisoprènes, les copolymères d'isoprène, les terpolymères vinylpyridine-styrène-butadiène, les élastomères de type éthylène alpha oléfine, les élastomères polychloroprène (CR) et les mélanges de ces élastomères.\n<CLM>\1\tComposite (Pi, P2) selon la revendication précédente, dans lequel l'élastomère de type éthylène alpha oléfine est choisi dans le groupe constitué par !es copolymères d'éthylène-propylène (EPM), les copolymères d'éthylène-propylène-diène (EPDM) et les mélanges de ces copolymères.\n<CLM>\1\tComposite (P1, P2) selon l'une quelconque des revendications précédentes, dans lequel la matrice élastomérique comprend une charge renforçante.\n<CLM>\1\tComposite (P1, P2) selon l'une quelconque des revendications précédentes, dans lequel la matrice élastomérique comprend un sel métallique d'acide organique a, p insaturé.\n<CLM>\1\tComposite (P1, P2) selon l'une quelconque des revendications précédentes, dans lequel l'élément de renfort (10) est non-métallique.\n<CLM>\1\tComposite (P1, P2) selon la revendication précédente, dans lequel l'élément de renfort non-métallique (10) comprend au moins un brin multifilamentaire de monofilaments élémentaires (18).\n<CLM>\1\tComposite (P1, P2) selon la revendication 19 ou 20, dans lequel l'élément de renfort non-métallique (10) est réalisé dans un matériau choisi dans le groupe constitué par les matériaux textiles, les matériaux minéraux et les associations de ces matériaux. - 48 -\n<CLM>\1\tComposite (PI, P2) selon l'une quelconque des revendications 19 à 21 dans lequel l'élément de renfort non-métallique (10) est réalisé dans un matériau textile, de préférence choisi dans le groupe constitué par les polyesters, les polyamides, les polycétones, les alcools polyvinyliques, les celluloses et les associations de ces matériaux.\n<CLM>\1\tComposite (P1, P2) selon l'une quelconque des revendications 1 à 22, dans lequel le corps élastomérique (20) revêt directement la couche adhésive (14).\n<CLM>\1\tComposite (P1, P2) selon l'une quelconque des revendications 1 à 22, comprenant une couche élastomérique de liaison (16) réalisée dans une composition élastomérique de liaison et revêtant directement la couche adhésive (14), la composition lo élastomérique de liaison comprenant au moins un élastomère choisi dans le groupe constitué par un élastomère de type éthylène alpha oléfine, un élastomère polychloroprène (CR) et les mélanges de ces élastomères.\n<CLM>\1\tComposite (P1, P2) selon la revendication précédente, dans lequel l'élastomère de type éthylène alpha oléfine est choisi dans le groupe constitué par les 15 copolymères d'éthylène-propylène (EPM), les copolymères d'éthylène-propylène-diène (EPDM) et les mélanges de ces copolymères.\n<CLM>\1\tComposite (P1, P2) selon la revendication 24 ou 25, dans lequel le ou les élastomères de la composition élastomérique de liaison est ou sont identiques au ou aux élastomères de la matrice élastomérique. 20\n<CLM>\1\tComposite (P1, P2) selon l'une quelconque des revendications 24 à 26, dans lequel ia couche élastomérique de liaison (16) forme une gaine autour de l'élément de renfort (10). 28 Composite (P1, P2) selon l'une quelconque des revendications 19 à 27, dans lequel la couche adhésive (14) revêt directement l'élément de renfort non-métallique (10). 25\n<CLM>\1\tComposite (P1, P2) selon l'une quelconque des revendications 19 à 27, dans lequel la couche adhésive (14) revêt directement une composition de cohésion imprégnant l'élément de renfort non-métallique (10).\n<CLM>\1\tComposite (P1, P2) selon la revendication précédente, dans lequel la composition de cohésion est à base d'un produit de réaction d'au moins un isocyanate. 30 31 Composite (P1, P2) selon l'une quelconque des revendications précédentes, formant une courroie de transmission de puissance.\n<CLM>\1\tComposite (P1, P2) selon la revendication précédente, comprenant une couche d'entrainement mécanique (22) agencée au contact du corps élastomérique (20 a couche d'entrainement mécanique étant pourvue de nervures (24).\n<CLM>\1\tComposite (P1, P2) selon la revendication précédente, dans lequel la couche d'entrainement (22) est réalisée dans une composition élastomérique comprenant au moins - 49 - un élastomère choisi dans le groupe constitué par un élastomère de type éthylène alpha oléfine, un élastomère nitrile hydrogéné (HNBR), un élastomère nitrile (NBR), un polyéthylène chlorosulfoné avec groupements alkyles (ACSM), un élastomère polychlorocrène (CR), un polybutadiène (BR), un caoutchouc naturel (NR), un polyisoprène de synthèse (IR), un copolymère de butadiène-styrène (SBR), un copolymère d'isoprène-butadiène (BIR), un copolymère d'isoprène-styrène (SIR), un copolymère de butadiènestyrène-isoprène (SBIR) et les mélanges de ces élastomères.\n<CLM>\1\tComposite (P1, P2) selon la revendication précédente, dans lequel l'élastomère de la composition élastomérique de la couche d'entrainement (22) est choisi 10 dans le groupe constitué par un élastomère de type éthylène alpha oléfine, un élastomère polychloroprène (OR), un polybutadiêne (BR), un caoutchouc naturel (NR), un copolymère de butadiène-styrène (SBR) et les mélanges de ces élastomères.\n<CLM>\1\tComposite (P1, P2) selon la revendication 33 ou 34, dans lequel l'élastomère de type éthylène alpha oléfine est choisi dans le groupe constitué par les copolymères 15 d'éthylène-propylène (EPM), les copolymères d'éthylène-propylène-diène (EPDM) et les mélanges de ces copolymères.\n<CLM>\1\tProcédé de fabrication d'un composite (Pi, P2), caractérisé en ce que 1e procédé comprend les étapes suivantes :\n<CLM>\1\tagencer, à l'état cru, un empilement comportant, dans cet ordre : 20 une première couche élastomérique (26) réalisée dans un premier matériau élastomérique, au moins un élément de renfort (10) revêtu d'une couche adhésive (14) réalisée dans une composition adhésive, la composition adhésive comportant au moins une résine à base 75 a d'eu moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et /ou d'au moins un monophénol aromatique comprenant au moins un noyau 30 aromatique à six chainons portant une unique fonction hydroxyle, o les deux positions ortho de la fonction hydroxyle étant non substituées ou o au moins une position ortho et la position para de la fonction hydroxyle étant non substituées, et 35 - d'au moins un composé aromatique comprenant au moins un noyau aromatique porteur d'au moins deux fonctions, l'une de ces fonctions étant -50- une fonction hydroxyméthyle, l'autre étant une fonction aldéhyde ou une fonction hydroxyméthyle, une deuxième couche élastomérique (28) réalisée dans un deuxième matériau élastomérique, au moins l'un des premier et deuxième matériaux élastomériques comprenant au moins un élastomère choisi dans le groupe constitué par un élastomère de type éthylène alpha oléfine, un élastomère polychloroprène (CR) et les mélanges de ces élastomères,\n<CLM>\1\tmouler et réticuler l'empilement 3T Procédé selon la revendication précédente, dans lequel l'élastomère de type to éthylène alpha oléfine est choisi dans le groupe constitué par les copolymères d'éthylène- propylène (EPM), les copolymères d'éthylène-propylène-diène (EPDM) et les mélanges de ces copolymères.\n<CLM>\1\tProcédé selon la revendication 36 ou 37, comprenant, préalablement à l'étape d'agencement de l'empilement, une étape d'imprégnation de l'élément de renfort (10) 15 par une composition de cohésion. 39 Procédé selon l'une quelconque des revendications 36 à 38, comprenant, préalablement à l'étape d'agencement de l'empilement, une étape de revêtement de l'élément de renfort (10) par la composition adhésive.\n<CLM>\1\tProcédé selon l'une quelconque des revendications 36 à 39, dans lequel on 20 agence chaque première et deuxième couche élastomérique directement au contact de la couche adhésive (14).\n<CLM>\1\tProcédé selon une quelconque des revendications 36 à 40, comprenant, préalablement à l'étape d'agencement de l'empilement, une étape de revêtement de la couche adhésive (14) directement par une composition élastomérique de liaison, la 25 composition élastomérique de liaison comprenant au moins un élastomère choisi dans le groupe constitué par un élastomère de type éthylène alpha oléfine, un élastomère polychloroprène (CR) et les mélanges de ces élastomères.\n<CLM>\1\tProcédé selon la revendication précédente, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tProcédé selon la revendication précédente, dans lequel on revêt directement la couche adhésive (14) de la composition élastomérique de liaison par extrusion d'une gaine (16) de la composition élastomérique de liaison autour de l'élément de renfort (10) 35 revêtu de la couche adhésive (14). 10 15 20 25 30 51\n<CLM>\1\tProcédé de fabrication d'une courroie de transmission de puissance (PI, caractérisé en ce que le procédé comprend les étapes suivantes :\n<CLM>\1\tagencer, à l'état cru, un empilement comportant, dans cet ordre : une première couche élastomérique (26) réalisée dans un premier matériau élastomérique, au moins un élément de renfort (10) revêtu d'une couche adhésive (14) réalisée dans une composition adhésive, la composition adhésive comportant au moins une résine à base : - d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et /ou -d'au moins un monophénal aromatique comprenant au moins un noyau aromatique à six chainons portant une unique fonction hydroxyle, o les deux positions ortho de la fonction hydroxyle étant non substituées ou o au moins une position ortho et la position para de la fonction hydroxyle étant non substituées, et - d'au moins un composé aromatique comprenant au moins un noyau aromatique porteur d'au moins deux fonctions, l'une de ces fonctions étant une fonction hydroxyméthyle, l'autre étant une fonction aldéhyde ou une fonction hydroxyméthyle, une deuxième couche élastomérique (28) réalisée dans un deuxième matériau élastomérique, au moins l'un des premier et deuxième matériaux élastomériques comprenant au moins un élastomère choisi dans le groupe constitué par un élastomère de type éthylène alpha oléfine, un élastomère polychloroprène (CR) et les mélanges de ces élastomères, une troisième couche élastomérique d'entrainement mécanique (22) agencée au contact de la deuxième couche élastomérique (28) réalisée dans un troisième matériau élastomérique,\n<CLM>\1\tmouler et réticuler l'empilement.